(57)【要約】優れた機械的特性、特に高い靭性及び強度を有する部品を付加的に製造するために使用することができる非ＢｅＢＭＧマトリックス複合材料のための方法及び合金系が提供される。合金は、破壊に抵抗するのに十分な濃度でマトリックス全体に分散された、適切に設計された軟質結晶質金属デンドライト介在物で補強された高強度ＢＭＧマトリックスを含むＢＭＧＭＣ材料を対象とする。
2020522616.tif 000002
【特許請求の範囲】
【請求項１】
バルク金属ガラス組成物の粉末を、少なくとも１つの追加の金属組成物の粉末と混合する工程であって、前記少なくとも１つの追加の金属組成物が、前記バルク金属ガラス組成物から形成されるバルク金属ガラスマトリックス中の亀裂の伝播を抑制するように構成された補強結晶質延性相を形成し、前記少なくとも１つの金属結晶質相の体積分率が、バルク金属ガラスマトリックス複合材料の１５〜９５体積％である工程；
付加製造の熱源を用いて、前記バルク金属ガラス組成物と前記少なくとも１つの追加の金属組成物の前記混合粉末を、前記バルク金属ガラスマトリックス組成物内に配置された自然酸化物層が溶解するように前記少なくとも１つの追加の金属組成物を部分的に溶融させるように溶融する工程；及び
層プリント法によって前記混合粉末から形成された溶融物を層状に固化させて、２体積％以下の気孔率、バルク部分に形成されたときの前記バルク金属ガラス組成物の強度の少なくとも５０％の総合強度、前記バルク金属ガラス組成物より少なくとも５％大きい破壊靭性、前記バルク金属ガラス組成物より少なくとも１％大きい引張延性、及び前記バルク金属ガラス組成物から形成された１００μｍの切欠き半径を有する部分で測定したときの切欠き靭性が４０ＭＰａ・ｍ１／２より大きい切欠き靭性、の群から選択される少なくとも１つの性質を有する前記バルク金属ガラスマトリックス複合材料を形成する工程を含む、
粉末を基とした付加製造を利用して前記バルク金属ガラスマトリックス複合材料を形成するための方法。
【請求項２】
前記層ごとの固化工程は、粉末床溶融結合、積層造形法、直接金属レーザー焼結法、指向性エネルギー堆積法、電子ビーム製造法、溶射付加製造法、コールドスプレー付加製造法、及び結合剤噴射法からなる群から選択される、請求項１に記載の方法。
【請求項３】
前記バルク金属ガラス組成物粉末の粉末及び前記少なくとも１つの追加の金属組成物の粉末は、固化前に混合される、請求項１に記載の方法。
【請求項４】
前記バルク金属ガラス組成物粉末粒径は、前記少なくとも１つの追加の金属組成物粉末の粒径の２０％以内である、請求項３に記載の方法。
【請求項５】
前記固化バルク金属ガラスマトリックス複合材料は、１ＧＰａを超える強度を有する、請求項１に記載の方法。
【請求項６】
前記固化バルク金属ガラスマトリックス複合材料は、張力下において４％を超える延性を有する、請求項１に記載の方法。
【請求項７】
前記固化バルク金属ガラスマトリックス複合材料の破壊靭性は８０ＭＰａ・ｍ１／２を超える、請求項１に記載の方法。
【請求項８】
前記少なくとも１つの追加の金属組成物は、前記バルク金属ガラス組成物のガラス形成能力を実質的に変化させない、請求項１に記載の方法。
【請求項９】
前記固化バルク金属ガラスマトリックス複合材料の表面を滑らかにするために、前記表面に機械加工又は仕上げ加工することをさらに含む、請求項１に記載の方法。
【請求項１０】
前記バルク金属ガラスマトリックス複合材料は、結晶質金属表面に適用される、請求項１に記載の方法。
【請求項１１】
前記少なくとも１つの追加の金属組成物の硬度は、前記バルク金属ガラス組成物の硬度よりも少なくとも５％低い、請求項１に記載の方法。
【請求項１２】
前記少なくとも１つの追加の金属組成物の剛性率は、前記バルク金属ガラス組成物の剛性率よりも低い、請求項１に記載の方法。
【請求項１３】
前記少なくとも１つの追加の金属組成物の剛性は、前記バルク金属ガラス組成物の剛性よりも低い、請求項１に記載の方法。
【請求項１４】
前記少なくとも１つの追加の金属組成物は、一体構造の部品として張力において５％を超える延性を示す結晶質金属である、請求項１に記載の方法。
【請求項１５】
前記少なくとも１つの追加の金属組成物は、前記バルク金属ガラス組成物と同じ主要な金属元素から構成される、請求項１に記載の方法。
【請求項１６】
前記バルク金属ガラス組成物は、その最も豊富な金属が、Ｔｉ、Ｚｒ、Ｈｆ、Ｆｅ、Ｃｏ、Ｎｉ、Ｐｄ、Ｐｔ、Ｃｕ、Ａｇ、Ａｕ、及びＡｌからなる群から選択される、請求項１に記載の方法。
【請求項１７】
前記バルク金属ガラス組成物はＺｒ−Ｃｕ−Ａｌを含む、請求項１に記載の方法。
【請求項１８】
前記バルク金属ガラス組成物は、密度が５．５ｇ／ｃｍ３未満のＴｉ系の金属ガラスである、請求項１に記載の方法。
【請求項１９】
前記バルク金属ガラス組成物はＺｒ系であって、前記少なくとも１つの追加の金属組成物は、Ｖ、Ｎｂ、Ｔａ、Ｍｏ又はＦｅのうちの１つ又は複数と合金化されたＴｉ又はＺｒ系の合金である、請求項１に記載の方法。
【請求項２０】
前記バルク金属ガラスマトリックス複合材料は、Ｔｉ系で密度が６ｇ／ｃｍ３未満であるもの、Ｔｉ系であって、前記少なくとも１つの追加金属組成物がＴｉ系であるもの、Ｆｅ系であって、前記少なくとも１つの追加金属組成物がＦｅ系であるもの、のうちいずれかを含むことができる、請求項１に記載の方法。
【請求項２１】
前記バルク金属ガラス組成物は、Ｆｅ-Ｎｉ-Ｂ-Ｘであって、ここで、Ｘは、１つ以上の追加の成分であって、前記少なくとも１つの追加の金属組成物は、Ｆｅ系である、請求項１に記載の方法。
【請求項２２】
前記バルク金属ガラス組成物はＡｌ系であって、前記少なくとも１つの追加の金属組成物はＡｌ系である、請求項１に記載の方法。
【請求項２３】
前記バルク金属ガラスマトリックス複合材料は、腕時計、宝飾品、電子ケース、構造部品、歯車、及び運動ラウンドからなる群から選択される三次元物体へとプリントされる、請求項１に記載の方法。
【請求項２４】
前記少なくとも１つの追加の金属組成物の体積分率は、前記固化バルク金属ガラスマトリックス複合材料全体にわたって変化する、請求項１に記載の方法。
【請求項２５】
前記少なくとも１つの追加の金属組成物は、Ｗ、Ｍｏ、Ｈｆ又はＴａからなる群から選択される耐熱金属相を含む、請求項１に記載の方法。
【請求項２６】
前記固化バルク金属ガラスマトリックス複合材料は、正味寸法の部品として形成される、請求項１に記載の方法。
【請求項２７】
デンドライト相は、前記バルク金属ガラス組成物中で低い溶解度を有する前記少なくとも１つの追加の金属組成物から溶解した成分から、溶融及び固化中に前記バルク金属ガラスマトリックス中に形成される、請求項１に記載の方法。
【請求項２８】
前記固化バルク金属ガラスマトリックス複合材料は、前記バルク金属ガラスマトリックス、前記補強結晶質延性相、及び前記バルク金属ガラスマトリックス全体に分布するデンドライト相の３つの相を含む、請求項２７に記載の方法。
【請求項２９】
前記バルク金属ガラス組成物及び前記少なくとも１つの追加の金属組成物の組成は、前記少なくとも１つの追加の金属組成物が前記バルク金属ガラス組成物に部分的に溶解されたときに、前記バルク金属ガラス組成物がガラス形成能力を向上するように選択される、請求項１に記載の方法。
【請求項３０】
前記少なくとも１つの追加の金属組成物は、前記バルク金属ガラスマトリックスが、溶融前の前記バルク金属ガラス組成物のガラス形成能力と比較してガラス形成能力が向上するように、溶融中に前記バルク金属ガラス組成物に十分な金属成分を与える、請求項２９に記載の方法。
【発明の詳細な説明】
【関連出願】
【０００１】
本出願は、２０１７年６月２日に出願された米国仮出願第６２／５１４６５３号の優先権を主張し、その開示は、参考文献として本明細書に援用する。
【０００２】
（連邦政府の補助金に関する記載）
本明細書に記載の発明は、ＮＡＳＡ契約ＮＮＮ１２ＡＡ０１Ｃに基づく作業の履行において行われたものであって、契約者が所有権を保持することを選択した公法９６-５１７（３５ＵＳＣ２０２）の規定に従う。
【技術分野】
【０００３】
本発明は、一般に強度及び靭性を向上させたバルク金属ガラスマトリックス複合材料、それらの付加製造、並びにそれらから製造される部品、及びそれによって製造される部品に関する。
【背景技術】
【０００４】
バルク金属ガラス（ＢＭＧ）は、アモルファス又はガラス状金属としても知られており、比較的大きな鋳造厚さ（一般に１ｍｍを超える）でガラス状態に急冷することができる合金である。次に、ＢＭＧマトリックス複合材料（ＢＭＧＭＣ）は、高強度金属ガラスマトリックス内に分散された結晶／デンドライト相を含む二相材料であって、ここで、結晶質相は、典型的には、鋳造中の溶融物からの合金の冷却中に化学的な偏析によりその場（ｉｎ  ｓｉｔｕ）で成長する。
【０００５】
金属付加製造は、金属３Ｄプリンティングとしても一般的に知られており、航空機及びロケットエンジンにおけるノズルの製造のような商業的用途に急速に組み込まれている新興の製造技術である。典型的には、３Ｄプリント工程は、所望のバルク（すなわち正味寸法）部品又は構造を組み立てるために、材料の多数の薄層を連続的に堆積させる工程を含む。付加製造の最も一般的な方式は、パウダーベッド方式又は粉末供給システムのいずれかに基づく。パウダーベッド方式に基づく３Ｄプリントでは、レーザー又は電子ビームが金属粉末の薄層を溶融し、それを連続的に実施して部品を形成し、部品は粉末に埋め込まれた状態になる。パウダーベッド方式の最も一般的な方式は、直接金属レーザー焼結法（ＤＭＬＳ）又はレーザー溶融法（ＳＬＭ）である。対照的に、粉末供給システムに基づくプリント方式では、金属粉末は、レーザー又は電子ビームに吹き込まれ、金属の堆積物として堆積される。さらに、パウダーベッドが存在しない状態で、金属がビルディングヘッドから直接堆積される３Ｄプリントシステムが存在する。このようなベッドレス技術は、指向性エネルギー堆積方式（ＤＥＤ）と呼ばれ、その最も一般的な方式は、レーザー直接堆積法（ＬＥＮＳ）である。付加製造の他の一般的な方式は、堆積、溶射付加製造、レーザー箔溶接、及び超音波付加製造である。最近、バルク金属ガラス部品も、鋳造の代わりに付加製造によって製造することもできることが実証されている。
【発明の概要】
【０００６】
本開示による実施形態は、一般に、強度及び靭性を向上させたバルク金属ガラスマトリックス複合材料、それらの付加製造方法、及びそれらから製造される部品、並びにそれによって製造される部品に関する。
【０００７】
本開示による多くの実施形態は、
バルク金属ガラス組成物の粉末を、少なくとも１つの追加の金属組成物の粉末と混合する工程であって、少なくとも１つの追加の金属組成物が、バルク金属ガラス組成物から形成されるバルク金属ガラスマトリックス中の亀裂の伝播を抑制するように構成された補強結晶質延性相を形成し、少なくとも１つの金属結晶質相の体積分率が、バルク金属ガラスマトリックス複合材料の１５〜９５体積％である工程；
付加製造の熱源を用いて、バルク金属ガラス組成物と少なくとも１つの追加の金属組成物の混合粉末を、バルク金属ガラスマトリックス組成物内に配置された自然酸化物層が溶解するように少なくとも１つの追加の金属組成物を部分的に溶融させるように溶融する工程；及び
層プリント法によって混合粉末から形成された溶融物を層状に固化させて、２体積％以下の気孔率、バルク部分に形成されたときのバルク金属ガラス組成物の強度の少なくとも５０％の総合強度、バルク金属ガラス組成物より少なくとも５％大きい破壊靭性、バルク金属ガラス組成物より少なくとも１％大きい引張延性、及びバルク金属ガラス組成物から形成された１００μｍの切欠き半径を有する部分で測定したときの切欠き靭性が４０ＭＰａ・ｍ１／２より大きい切欠き靭性、の群から選択される少なくとも１つの性質を有するバルク金属ガラスマトリックス複合材料を形成する工程を含む、
粉末を基とした付加製造を利用してバルク金属ガラスマトリックス複合材料を形成するための方法を対象とする。
【０００８】
多くの他の実施形態では、層ごとの固化工程は、粉末床溶融結合、積層造形法、直接金属レーザー焼結法、指向性エネルギー堆積法、電子ビーム製造法、溶射付加製造法、コールドスプレー付加製造法、及び結合剤噴射法からなる群から選択される。
【０００９】
さらに多くの他の実施形態では、バルク金属ガラス組成物粉末の粉末及び少なくとも１つの追加の金属組成物の粉末は、固化前に混合される。
【００１０】
さらに多くの他の実施形態では、バルク金属ガラス組成物粉末粒径は、少なくとも１つの追加の金属組成物粉末の粒径の２０％以内である。
【００１１】
さらに多くの他の実施形態では、固化バルク金属ガラスマトリックス複合材料は、１ＧＰａを超える強度を有する。
【００１２】
さらに多くの他の実施形態では、固化バルク金属ガラスマトリックス複合材料は、張力下において４％を超える延性を有する。
【００１３】
さらに多くの他の実施形態では、固化バルク金属ガラスマトリックス複合材料の破壊靭性は８０ＭＰａ・ｍ１／２を超える。
【００１４】
さらに多くの他の実施形態では、少なくとも１つの追加の金属組成物は、バルク金属ガラス組成物のガラス形成能力を実質的に変化させない。
【００１５】
さらに多くの他の実施形態では、この方法は、固化バルク金属ガラスマトリックス複合材料の表面を滑らかにするために、表面に機械加工又は仕上げ加工することをさらに含む。
【００１６】
さらに多くの他の実施形態では、バルク金属ガラスマトリックス複合材料は、結晶質金属表面に適用される。
【００１７】
さらに多くの他の実施形態では、少なくとも１つの追加の金属組成物の硬度は、バルク金属ガラス組成物の硬度よりも少なくとも５％低い。
【００１８】
さらに多くの他の実施形態では、少なくとも１つの追加の金属組成物の剛性率は、バルク金属ガラス組成物の剛性率よりも低い。
【００１９】
さらに多くの他の実施形態では、少なくとも１つの追加の金属組成物の剛性は、バルク金属ガラス組成物の剛性よりも低い。
【００２０】
さらに多くの他の実施形態では、少なくとも１つの追加の金属組成物は、一体構造の部品として張力下において５％を超える延性を示す結晶質金属である。
【００２１】
さらに多くの他の実施形態では、少なくとも１つの追加の金属組成物は、バルク金属ガラス組成物と同じ主要な金属元素から構成される。
【００２２】
さらに多くの他の実施形態では、バルク金属ガラス組成物は、その最も豊富な金属が、Ｔｉ、Ｚｒ、Ｈｆ、Ｆｅ、Ｃｏ、Ｎｉ、Ｐｄ、Ｐｔ、Ｃｕ、Ａｇ、Ａｕ、及びＡｌからなる群から選択される。
【００２３】
さらに多くの他の実施形態において、バルク金属ガラス組成物はＺｒ−Ｃｕ−Ａｌを含む。
【００２４】
まだ多くの他の実施形態において、バルク金属ガラス組成物は、密度が５．５ｇ／ｃｍ３未満のＴｉ系の金属ガラスである。
【００２５】
さらに多くの他の実施形態では、バルク金属ガラス組成物はＺｒ系であって、少なくとも１つの追加の金属組成物は、Ｖ、Ｎｂ、Ｔａ、Ｍｏ又はＦｅのうちの１つ又は複数と合金化されたＴｉ又はＺｒ系の合金である。
【００２６】
バルク金属ガラスマトリックス複合材料は、Ｔｉ系で密度が６ｇ／ｃｍ３未満であるもの、Ｔｉ系であって、少なくとも１つの追加金属組成物がＴｉ系であるもの、Ｆｅ系であって、少なくとも１つの追加金属組成物がＦｅ系であるもの、のうちいずれかを含むことができる。
【００２７】
さらに多くの他の実施形態では、バルク金属ガラス組成物は、Ｆｅ-Ｎｉ-Ｂ-Ｘであって、ここで、Ｘは、１つ以上の追加の成分であって、少なくとも１つの追加の金属組成物は、Ｆｅ系である。
【００２８】
さらに多くの他の実施形態では、バルク金属ガラス組成物はＡｌ系であって、少なくとも１つの追加の金属組成物はＡｌ系である。
【００２９】
さらに多くの他の実施形態では、バルク金属ガラスマトリックス複合材料は、腕時計、宝飾品、電子ケース、構造部品、歯車、及び運動ラウンドからなる群から選択される三次元物体へとプリントされる。
【００３０】
さらに多くの他の実施形態では、少なくとも１つの追加の金属組成物の体積分率は、固化バルク金属ガラスマトリックス複合材料全体にわたって変化する。
【００３１】
さらに多くの他の実施形態では、少なくとも１つの追加の金属組成物は、Ｗ、Ｍｏ、Ｈｆ又はＴａからなる群から選択される耐熱金属相を含む。
【００３２】
さらに多くの他の実施形態では、固化バルク金属ガラスマトリックス複合材料は、正味寸法の部品として形成される。
【００３３】
さらに多くの他の実施形態では、デンドライト相はバルク金属ガラス組成物中に低い溶解度を有する少なくとも１つの追加の金属組成物から溶解した成分から、溶融及び固化中にバルク金属ガラスマトリックス中に形成される。
【００３４】
さらに多くの他の実施形態では、固化バルク金属ガラスマトリックス複合材料は、バルク金属ガラスマトリックス、補強結晶質延性相、及びバルク金属ガラスマトリックス全体に分布するデンドライト相の３つの相を含む。
【００３５】
さらに多くの他の実施形態では、バルク金属ガラス組成物及び少なくとも１つの追加の金属組成物の組成は、少なくとも１つの追加の金属組成物がバルク金属ガラス組成物に部分的に溶解されたときに、バルク金属ガラス組成物がガラス形成能力を向上するように選択される。
【００３６】
さらに多くの他の実施形態では、少なくとも１つの追加の金属組成物は、バルク金属ガラスマトリックスが、溶融前のバルク金属ガラス組成物のガラス形成能力と比較してガラス形成能力が向上するように、溶融中にバルク金属ガラス組成物に十分な金属成分を与える。
【００３７】
追加の実施形態及び特徴は、以下の説明に一部記載されており、一部は、本明細書を検討することによって当業者に明らかになるか又は発明の対象の実施によって理解される。本発明の性質及び利点のさらなる理解は、本明細書の一部を成す明細書の残部及び図面を参照することによって実現されるだろう。
【図面の簡単な説明】
【００３８】
本発明のこれらと他の特徴及び利点は、添付のデータ及び図面と併せて考慮される場合、以下の詳細な説明を参照することによって、より良く理解されるだろう。
【図１】図１は、従来技術による金属ガラスを形成するための臨界冷却速度の温度時間図の模式図である。
【図２】図２Ａは、ＢＭＧ合金及び従来の結晶質合金の機械的特性を比較したものである。図２Ｂは、従来技術によるＢＭＧ合金の一発破壊を示したものである。
【図３】図３Ａは、従来技術による様々な材料の破壊靭性及び降伏強度値である。図３Ｂは、従来技術による従来のＢＭＧの破損を示したものである。
【図４】図４Ａは、実施形態による複合材料の模式図である。図４Ｂは、金属ガラス複合材料（左）及び一体構造の金属ガラス材料（右）における破壊伝播の画像である。
【図５】図５Ａ〜５Ｆは、従来技術によるＢＭＧＭＣ及び一体構造のＢＭＧの特性を示すデータである。
【図６】図６Ａ〜６Ｃは、従来技術によるＢＭＧＭＣの特性を示すデータである。
【図７】図７は、従来技術による複合材料の形成に対するβ安定剤の効果を実証するデータである。
【図８】図８は、先行技術に従ってＺｒ及びＴｉ−ＢＭＧＭＣの熱流データのグラフである。
【図９】図９は、先行技術に従ったＺｒ及びＴｉ−ＢＭＧＭＣの鋳造部分の画像である。
【図１０Ａ】図１０Ａは、靭性対弾性不整合の特性を示すデータである。
【図１０Ｂ】図１０Ｂは、実施形態による、軟質（上部）及び硬質（下部）介在物を備える複合材料の顕微鏡写真画像である。
【図１１】図１１は、従来技術によるセミスライド工程によってＢＭＧＭＣを形成するための工程である。
【図１２】図１２は、従来技術によるデンドライトサイズに対する冷却速度依存性を示す模式図である。
【図１３】図１３は、実施形態によるＢＭＧＭＣを形成する方法のフローチャートである。
【図１４】図１４Ａ〜１４Ｃは、実施形態によるＢＭＧＭＣで使用するための材料の表である。
【図１５】図１５Ａ及び１５Ｂは、実施形態によるＢＭＧＭＣを形成する方法の模式図である。
【発明の詳細な説明】
【００３９】
本明細書に記載された本発明の実施形態は、本発明を網羅的又は開示された正確な形態に限定することを意図していない。むしろ、説明のために選択された実施形態は、当業者が本発明を実施することを可能にするように選択されている。
【００４０】
データ及び図面を参照すると、優れた機械的特性、特に高い靭性及び強度を有する部品を付加製造するために使用することができる非Ｂｅ系ＢＭＧマトリックス複合材料のための方法及び合金系の実施形態が提供される。実施形態の合金は、破壊に抵抗するのに十分な濃度でマトリックス全体に分散された、適切に設計された軟質の結晶質金属の介在物で補強された高強度ＢＭＧマトリックスを含むＢＭＧＭＣ材料を対象とする。
【００４１】
金属ガラスとしても知られているアモルファス金属は、歯車、切削工具、軸受、電子ケーシング、宝飾品、スペースクラフトの部品、及び他の有理な部品及び機構を含む、幅広い用途のための魅力的な候補とするのに都合の良い特性の、特有の独特の組み合わせを有する比較的新しい材料である（例えば、米国特許第１３／９２８，１０９号；米国特許第１４／１７７，６０８号；米国特許第１４／２５９，６０８号；米国特許第１４／４９１，６１８号；米国特許第１５／０６２，９８９号；及び米国特許第１５／９１８，８３１号を参照のこと）。例えば、これらの資料は、典型的には、優れた腐食性、耐摩耗性、高強度及び高硬度を示すが、同時に、十分な弾性を示す。さらに、金属ガラス合金から部品を製造することは、原則として、射出成形又は類似の鋳造工程のような簡単な工程と両立する。しかしながら、アモルファス金属を有効な部品に成形することは、とりわけ、１ｍｍを超える寸法を有する部品の製造において、金属ガラス溶融物をガラス状に急冷するのに必要な極めて速い冷却速度（すなわち、臨界冷却速度Ｒｃ）の必要に関する制限のために、依然として困難であって、ガラス状溶融物は、図１に示すように、競合する結晶化が起こるよりも速く固化しなければならない。
【００４２】
要するに、完全に冷却し、固化するのにより長い時間を必要とする嵩高い（厚い）部品は、ガラス相によって与えられる有利な特性を失うことなく製造することがより困難である。さらに、図１からも分かるように、バルク金属ガラスは、製造後の熱処理に対して極めて敏感である。例えば、金属ガラス合金をその対応するガラス転移温度付近の温度に長時間曝露すると、最終的に結晶化し、すべての有利な特性が失われる。
【００４３】
金属ガラス合金のガラス形成能力（ＧＦＡ）を特徴付けるために使用される１つのパラメータは、「臨界ロッド径」（ｄｃ）であり、ここで、より良好なガラス形成体は所定の冷却速度で、より厚い（すなわち、より大きな臨界ロッド径を有する）、完全にアモルファスの部分を生じさせることができる。アモルファス金属のガラス形成能力を構成する別の方法は、物質がアモルファス相を形成するのに必要な最小冷却速度Ｒｃによるものであって、この「臨界冷却速度」は、利用可能な製造工程のタイプを決定する。例えば、非常にガラス形成能力に乏しい材料は、１０６℃／秒という高い臨界冷却速度を有する場合がある。材料のガラス形成に関する別のパラメータは、脆性である。脆性は、材料がガラス転移に向かって冷却されるにつれて、材料の動力学がどの程度急速に減速するかを特徴づける。より高い脆性を有する材料は、比較的狭いガラス転移温度範囲を有するが、低い脆性を有する材料は、比較的広いガラス転移温度範囲を有する。脆性の最も一般的な定義は、「動的脆性指数」ｍであり、これは、材料がガラス転位温度より上の温度からガラス転移温度に近づくにときの、温度による材料の粘度（又は緩和時間）の勾配を特徴付ける。物理的には、脆性は、ガラス中の動的不均一性の存在、並びに粘度と拡散との間の通常のストークス-アインシュタインの関係の崩壊に関連し得る。
【００４４】
材料が応力下に置かれ、その強度の限界に達すると、それは通常、変形又は破壊のいずれかの選択肢を有する。応力下に置かれたときの金属ガラスの強度を記述するために、靭性、脆さ、脆性などを含む多くのパラメータを使用することができる。靭性は、材料がエネルギーを吸収し、破壊することなく塑性変形する能力である。材料靭性の１つの定義は、材料が破壊前に吸収することができる単位体積当たりのエネルギー量である。それはまた、応力が加えられたときの材料の破壊抵抗として定義される。靭性は、一般に、強度と延性とのバランスを必要とする。一般的に言えば、材料は、応力を受けたときに、著しい塑性変形を伴わずに破壊する場合、脆いと考えられる。脆い材料は、高強度のものであっても、破壊前に比較的わずかなエネルギーしか吸収しない。図２Ａ及び２Ｂは、バルク金属ガラスが、特に従来の結晶質アルミニウム合金（図２Ａ）と比較して、典型的には延性を有さず、引張において非常に脆く、結果として応力下で容易に破壊する（図２Ｂ）ことを示す。それにもかかわらず、図３Ａ及び３Ｂに示すように、ＢＭＧはまた、大きな塑性領域サイズを有し、亀裂形成に耐えることができる高強度材料である。言い換えれば、従来のＢＭＧは、亀裂が形成されにくい強固な材料であるが、一旦、ＢＭＧ固体内から亀裂が生じると、材料の脆さのために、容易に伝播し、破滅的な破損をもたらす。
【００４５】
ＢＭＧ合金の延性、すなわち靭性を改善するための１つのアプローチが図４Ａに示されており、硬いが脆いＢＭＧマトリックスに軟質の割れ阻止介在物を組み込むことを含む、介在物は、ガラスマトリックスの塑性領域サイズに一致するようにサイズを調整される（図３Ａ及び３Ｂ）。この目的のために、バルク金属ガラスマトリックス複合材料（ＢＭＧＭＣ）材料（ここで、強いバルク金属ガラスマトリックスは、分散された軟質の結晶質金属デンドライト相を組み込む）は、特に一体構造のＢＭＧ材料又は鋼のような高性能の従来の結晶質合金と比較して、前例のない機械的特性を有することが報告されている。例えば、図４Ｂは、ＢＭＧＭＣ合金ＤＨ１（図４Ｂ、左）のデンドライトが、亀裂先端を効率的に鈍らせ、亀裂成長を阻止することを実証しており、これは、亀裂及び破壊に耐える一体構造のＢＭＧ合金Ｖｉｔ１（図４Ｂ、右）の致命的な破損とは対照的である。
【００４６】
Ｈｏｆｍａｎｎらは、Ｚｒ-Ｔｉ-Ｂｅ-Ｘ及びＴｉ-Ｚｒ-Ｂｅ-Ｘ合金系（ここで、Ｘは、１つ以上のβ安定化元素及び／又は他のガラス形成能力増強元素を表す）に基づくＢＭＧＭＣの機械的特性が、混合物の単純な規則によって与えられる予想を超えて増強され得ることを実証した（Ｈｏｆｍａｎｎら、ＰＮＡＳ，１０５（５１）２０１３６-２０１４０（２００８）及びＨｏｆｍａｎｎら、Ｎａｔｕｒｅ（２００７））、これらの開示は、本明細書中で参考文献として援用される）。具体的には、図５Ａ〜５Ｆに示すようにＨｏｆｍａｎｎらは、ＢＭＧＭＣ合金の化学組成、デンドライト相の体積分率、複合材料相の弾性率、及び金属ガラスマトリックスの靭性を合理的に変更することにより、機械的特性を大幅に向上させることができることを示している。より具体的には、Ｈｏｆｍａｎｎらは、異なるデンドライト体積分率を有するＴｉ-Ｚｒ-Ｖ-Ｃｕ-Ｂｅ系ＢＭＧＭＣ（ＤＶ-ＤＶＡ１系）の系を開発し、ここで、ＤＶ４、ＤＶＡ１１及びＤＶＡ１２はすべて、６０％を超えるＢＣＣデンドライトを有する（図５Ａ及び５Ｃ）。得られた合金は、厚さ１ｃｍより大きい破片への冷却に適用可能なだけでなく（図５Ｂ）、Ｔｉ合金（図５Ｃ〜５Ｅ）又は一体構造のＢＭＧ（図５Ｆ）などの従来の結晶質合金と比較して、多くの補強された機械的特性を有していた。Ｈｏｆｍａｎｎらによって報告された優れたＢＭＧＭＣ特性は、１．５ＧＰａを超える降伏強さ、引張における５％を超える延性、１００ＭＰａ・ｍ１／２を超える破壊靭性値（図６Ａ及び６Ｂ）、２０％を超える降伏強さの疲労耐久限界（図６Ｃ）、及び曲げにおける過剰な延性を含む。
【００４７】
それでも、Ｚｒ-Ｔｉ-Ｂｅ-Ｘ及びＴｉ-Ｚｒ-Ｂｅ-Ｘ系のＢＭＧＭＣの多くの実証された利点にもかかわらず、それらの工学用途における使用は、合金の配合及び製造に関連する問題のために、広範囲にはなされていない。具体的には、これらの合金の主な欠点は、それらが通常、少量の合金成分としてでさえ有毒であると考えられているベリリウムを含有することである。しかしながら、Ｂｅは、ＢＭＧマトリックスにおいて良好なガラス形成能力を確保する（ｄｃ＞１ｍｍを確保する）ために必須であると考えられており、何年にもわたる研究にもかかわらず、利用可能な適当な代替物は存在しなかった。さらに、ＢＭＧＭＣが不溶性合金成分の相分離によってその場（ｉｎ  ｓｉｔｕ）で形成される場合、Ｂｅは、第４族金属（すなわち、Ｚｒ、Ｔｉ、Ｈｆ）のＢＣＣ（β）同素体において非常に低い溶解度を有し、次いで、最も一般的なＢＭＧＭＣ形成剤であるため（図７に要約されるように）、デンドライト相分離を促進及び増強するためにしばしば必要であった。さらに、Ｂｅを除去すると、合金の溶融温度が劇的に上昇し、鋳造が困難になる。例えば、図８は、ほぼ同じＴｉ-Ｚｒ-Ｖの存在及び同じデンドライト体積分率を維持しながら、Ａｌを合金ＤＶ１（図５Ｃに要約されるように）中のＢｅに置き換えてＴｉ５２Ｚｒ１８Ｖ１２Ｃｕ１５Ａｌ３を形成すると、固相線温度が２１０℃上昇し、新しいＡｌ含有合金はほとんど鋳造できなくなり、もはやアモルファスにならなくなることを示す。さらに、デンドライト含有ＢＭＧＭＣは、非常に高い粘度（一体構造のＢＭＧよりもはるかに高い）を有し、特により高い溶融温度の観点から、それらの鋳造の問題を生ずる。このように、ＢＭＧＭＣの鋳型鋳造は、しばしば、過熱（合金粘度を低下させるために必要とされる）による鋳型の損傷、悪い外観、及び鋳造部品の品質不良をもたらす。例えば、図９は、鋳造部品欠陥又は不完全鋳造の増加を含む、５０％を超えるデンドライト体積分率を有するＢＭＧＭＣ合金の鋳造に関連する課題を説明する。従って、ＢＭＧＭＣ合金を用いた部品の製造は、部品が複雑で、Ｂｅを含まず、高い強度及び靭性であるような望ましい特性を有するが、従来のダイカスト又は射出成形では達成できないままである。
【００４８】
（ＢＭＧＭＣ材料の実施形態）
実施形態は、一般に、優れた機械的特性、特に高い靭性及び強度を有する付加製造部品に使用することができる非Ｂｅ系ＢＭＧマトリックス複合材料のための方法及び合金系を対象とする。上述のように、今日まで、ＢＭＧＭＣの開発は、主として、それらが鋳造に適用可能であるという要件によって制限されており、したがって、努力は、ＢＭＧマトリックスの良好なガラス形成能力、デンドライト相の容易な相分離、低融点、及び比較的低いデンドライト濃度を有する合金に焦点を当ててきた。しかしながら、やはり上述したように、そのような制約下で得られる合金は、それらの微細構造が致命的な亀裂の成長を阻止しないので、脆い傾向がある。
【００４９】
したがって、実施形態の合金は、破壊に抵抗するのに十分な濃度でマトリックス全体に分散された、適切に設計された軟質の結晶質金属デンドライト介在物で補強された高強度ＢＭＧマトリックスを含むＢＭＧＭＣ材料を対象とする。多くの実施形態では、ＢＭＧマトリックス及び結晶質金属デンドライト介在物は、相間に可能な限り最大の弾性（すなわち、弾性係数）不整合が存在するように選択される。具体的には、第１のＤｕｎｄｕｒｓのパラメータを用いて図１０Ａに示すように、複合材料の相対靭性が、その相間の弾性不整合によってどのように影響を受けるかを予測することが可能である。より具体的には、軟質デンドライト相がより硬質のマトリックスに含まれ、材料間の弾性不整合パラメータが最大化される場合に、より高い相対靭性を得ることができる（例えば、Ｌａｕｎｅｙ，Ｍ．Ｅ．，ｅｔ  ａｌ．，ＰＮＡＳ，１０６（１３），ｐｐ．４９８６−４９９１（２００９）を参照のこと）。硬質介在物と軟質介在物が境界層の相を形成する方法の違いを図１０Ｂに示す。
【００５０】
具体的には、硬質連続マトリックス中の軟質介在物は、応力が結晶相中に集中し、剪断破壊（１０Ｂ、底部）によってアモルファス相に沿ってせん断帯が形成されるハード介在物とは対照的に、変形がネッキング（１０Ａ、上部）によって最初に生じるように、ガラス相中に応力を集中させることによって、複合材料を通る破壊の伝播をより良好に防止する。したがって、多くの実施形態では、マトリックスと介在物との間の弾性不整合（Ｄｕｎｄｕｒｓのパラメータα）は０未満であって、他の実施形態では-０．５未満である。他の実施形態は、マトリックス相が結晶相よりも少なくとも５％硬く、破壊に耐えることができる十分な濃度で提供される複合材料を対象とする。
【００５１】
図４Ａに提供される模式図に示されるように、実施形態による複合材料は、一般に、少なくとも２つの相、すなわち、連続的な高強度マトリックス相全体に分散された軟質の結晶相（円及び空隙によって示される）を含む。所望の亀裂抑制効果を達成し、その結果、脆性を最小限に抑え、十分な延性を得るために、固化合金には、ある最小限の粒子量／体積分率が必要であることが示されている。したがって、多くの実施形態では、マトリックス中の介在物の濃度は、ＢＭＧＭＣの十分な破壊靱性を確保するために、少なくとも１５体積％以上であって、他の実施形態では１５体積％から９５体積％までである。
【００５２】
実施形態によるＢＭＧＭＣの組成物に目を向けると、ＢＭＧマトリックス材料と結晶相材料との組み合わせは、いくつかの可能な組成の規則に従うことができる。多くの実施形態において、結晶相の添加は、バルク金属ガラスマトリックス組成物のガラス形成能力を実質的に変化させない。多くの他の実施形態では、少なくとも１つの追加の金属組成物の硬度は、バルク金属ガラスマトリックス組成物の硬度よりも少なくとも５％低い。さらに他の実施形態では、少なくとも１つの追加の金属組成物の弾性係数は、バルク金属ガラスマトリックス組成物の弾性係数よりも低い。さらに他の実施形態では、少なくとも１つの追加の金属組成物の剛性は、バルク金属ガラスマトリックス組成物の剛性よりも低い。様々な実施形態では、少なくとも１つの追加の金属組成物は、一体構造の部品として張力下において５％を超える延性を示す結晶質金属である。様々な他の実施形態では、少なくとも１つの追加の金属組成物は、バルク金属ガラスマトリックス組成物と同じ一次金属元素を含む。
【００５３】
複合材料の実際の組成に目を向けると、多くの実施形態では、バルク金属ガラスマトリックス組成物は、その最も豊富な金属が、Ｔｉ、Ｚｒ、Ｈｆ、Ｆｅ、Ｃｏ、Ｎｉ、Ｐｄ、Ｐｔ、Ｃｕ、Ａｇ、Ａｕ、及びＡｌからなる群から選択される。いくつかの実施形態では、バルク金属ガラスマトリックス組成物はＺｒＣｕＡｌである。他の実施形態では、バルク金属ガラスマトリックス組成物は、密度が５．５ｇ／ｃｍ３未満のＴｉ系金属ガラスである。さらに他の実施形態では、バルク金属ガラスマトリックス組成物は、Ｚｒ系であって、結晶相を形成する少なくとも１つの追加の金属組成物は、Ｖ、Ｎｂ、Ｔａ、Ｍｏ又はＦｅのうちの１つ以上と合金化されたＴｉ又はＺｒ系の合金である。多くの実施形態では、結晶相は、Ｗ、Ｍｏ、Ｈｆ又はＴａからなる群から選択される耐熱金属相から形成されてもよい。様々な実施形態において、バルク金属ガラスマトリックス複合材料は、Ｔｉ系で、６ｇ／ｃｍ３未満の密度を有するもの、Ｔｉ系であって、結晶相を形成する少なくとも１つの追加金属組成物がＴｉ系であるもの、Ｆｅ系であって、結晶相を形成する少なくとも１つの追加金属組成物がＦｅ系であるもの、のいずれかのものを備えてもよい。いくつかの実施形態では、バルク金属ガラスマトリックス組成物は、Ｆｅ-Ｎｉ-Ｂ-Ｘであって、結晶相を形成する少なくとも１つの追加の金属組成物は、Ｆｅ系である。他の実施形態では、バルク金属ガラスマトリックス組成物はＡｌ系であって、結晶相を形成する少なくとも１つの追加の金属組成物はＡｌ系である。
【００５４】
（ＢＭＧＭＣ材料を形成するための方法の実施形態）
上述のように、成功したＢＭＧＭＣ材料の形成は、金属マトリックス中の粒子の濃度及びサイズを系統的に制御する技量を必要とする。従来、複合材料の結晶質デンドライト相は、鋳造中にその場（ｉｎ  ｓｉｔｕ）で形成される（鋳造溶融物の冷却及び固化時に特別に添加された不溶性合金成分が偏析するため）。図１１に要約されるように、最良の複合材料は、デンドライトがガラス形成ＢＭＧ液体と熱平衡状態にあり、そのサイズが図１２に示されるように半固体処理によって制御されるような平衡複合材料を作り出すことによって達成された。これらの特性は、マトリックスの結晶化及び粒子の誤った選定のために、他の非ＢｅＢＭＧＭＣにおいて再現することがほとんど不可能であった。同様に、張力下における有意な延性及び破壊靭性は、Ｂｅ含有ＢＭＧＭＣにおいてのみ達成される。さらに、文献は、ＢＭＧＭＣの優れた特性は、デンドライトを粗くするために固相線温度を超える半固体（又は等温）保持を使用してのみ得ることができることを示唆している。
【００５５】
多くの実施形態では、本開示において有利な合金特性をもたらすＢＭＧＭＣ微細構造は、マトリックス材料のためのＢｅ非含有ＢＭＧ粉末、軟質介在物相のための結晶質金属粉末、及び金属付加製造を使用して、その場（ｉｎ  ｓｉｔｕ）又は系外（ｅｘ  ｓｉｔｕ）で「合成」される。したがって、多くの実施形態では、製造工程は、図１３に表にした工程を含む。図示されたように、多くの実施形態では、まず、金属付加製造工程を利用する粉末と共に使用するのに適したＢＭＧ粉末が選択される。多くの実施形態では、対象となる金属付加製造工程を利用する粉末は、粉末床溶融結合、直接金属レーザー焼結、指向性エネルギー堆積、レーザー直接堆積法、溶射付加製造又は別の粉末利用工程のうちの１つを含むことができる。このような方法は、付加製造と同様に従来の半固形工程とは直接対照的であって、この工程に含まれる急速な加熱及び冷却のために、半固形処理を行う方法がない。
【００５６】
さらに、多くの実施形態では、本出願の方法による靭性部品の３Ｄ製造のためのＢＭＧ粉末は、一体構造の部品として３Ｄプリントされる場合に、結果として得られるＢＭＧが少なくとも４０ＭＰａ・ｍ１／２の切欠き靭性を示すように選択される。いくつかのそのような実施形態では、そのような特性を有するＢＭＧ粉末は、本出願の方法に従ってプリントされたＢＭＧＭＣ材料３Ｄにおける臨界せん断帯間隔が、プリント前に粒子と相互作用するのに十分な大きさであることを確実にするのに役立ち得る。多くの実施形態において、ＢＭＧ粉末合金組成物は、例えば、図１４Ａ〜１４Ｃに示される表から選択される。多くの実施形態では、選択されたＢＭＧ粉末は次いで、本出願のＢＭＧＭＣ合金の高強度マトリックスを形成することに使用されうる。
【００５７】
多くの実施形態において、上記の基準に従って選択されたＢＭＧ粉末は、次に、１つ以上の軟質結晶質粉末と混合される。多くの実施形態において、添加された粉末は、本出願のＢＭＧＭＣ合金の補強相を形成する。多くの実施形態では、添加される粉末（又は複数の種類の粉末）は、結晶質金属粉末、アモルファス金属粉末、及びそれらの任意の組み合わせリストから選択される。多くの実施形態では、添加粉末の粉末粒径は、マトリックスのＢＭＧ粉末の粉末粒径の２０％以内である。多くの実施形態では、混合された粉末の粒径を一致させることに加えて、混合された合金の密度もまた、厳密に一致させる（例えば、２０％以内）。多くの実施形態では、このような粉末の粒径又は粒径と、混合された粉末間の密度との一致は、原料の混合又はプリント中の沈降の防止を確実にする。さらに、多くの実施形態では、粉末粒径子の実寸は、直径２０〜２００μｍである。多くのそのような実施形態では、直径２０〜２００μｍの粉末粒子サイズは、粒子がＢＭＧＭＣ変形の長さの程度に適合するのに十分な大きさであることを保証し、したがって、ＢＭＧマトリックスに複合材料による補強の最大利益を提供する（Ｈｏｆｍａｎｎ  ｅｔ  ａｌ．、ｉｎ  Ｎａｔｕｒｅ  ２００７（本開示は、参考文献として本明細書に援用される）によって説明されるように）。最後に、多くの実施形態では、添加される補強粉末の体積分率は、合金の１５％〜９５％である。多くのそのような実施形態では、１５体積％を超える補強添加剤の存在は、亀裂を効果的に阻止するためのデンドライト間の十分な距離を保証する。同時に、補強添加剤の体積分率を９５％未満に維持することにより、合金の強度に対する十分なＢＭＧマトリックスの寄与が保証される。これは、もちろん、ＢＭＧマトリックスが、部品を通るより軟質の相の浸透を防止するために、付加製造中にマトリックスが形成されるように、補強粒子よりも低い溶融温度を示す場合にのみ可能である。
【００５８】
本発明の実施形態に従うと、本明細書に記載される実施形態に従うバルク金属ガラスマトリックス複合材料は、従来の複合材料より改良された多くの機械的特性を有することが出来、それらは、体積２％以下の気孔率、バルク部分に形成された場合のバルク金属ガラス組成物の強度の少なくとも５０％の全体的な強度、バルク金属ガラス組成物よりも少なくとも５％大きい破壊靱性、バルク金属ガラス組成物よりも少なくとも１％大きい引張延性、８０ＭＰａ・ｍ１／２よりも大きい場合には４０ＭＰａ・ｍ１／２よりも大きいノッチ強さ、バルク金属ガラス組成物から形成された部分でノッチ半径１００μｍで測定した場合には１００ＭＰａ・ｍ１／２よりも大きい場合があるノッチ強さ、１ＧＰａよりも大きい強度、及び場合によっては１．２ＧＰａよりも大きい引張力、張力下における４％を超える延性を有する。
【００５９】
（ＢＭＧＭＣ部品の付加製造方法の実施形態）
上述のように、ＢＭＧＭＣ材料の実施形態は、高体積分率で軟質介在物を組み込むが、先行技術の研究によって見出されるように、介在物の体積分率の増加はまた、合金をより高粘度にし、合金の溶融温度を有意に上昇させ、特にＢｅ添加剤を排除した場合に、合金を鋳造することをより困難にする。最近、金属付加製造（ＡＭ）技術（３Ｄプリントとしても知られている）は、新規な金属合金からの正味寸法の部品を付加製造することにおいて急速な進歩を遂げている。典型的には、金属ＡＭは、チタン、鋼板、鋳造アルミニウム合金、及びインコネルなどの従来の結晶質金属合金から構成部品を製造するために使用されてきた。しかしながら、多くのＡＭ技術に固有の急冷速度は、バルク金属ガラス（ＢＭＧ）及びナノ結晶金属などの準安定合金の製造も可能にした。具体的には、堆積層ごとの１０３Ｋｓ−１を超える冷却速度により、微細構造（又はその欠如）を有する合金から、鋳造又は他の方法では製造できない厚い正味寸法のコンポーネントをプリントすることが可能となった。
【００６０】
上述のように、デンドライトがガラス形成ＢＭＧ液体と熱平衡状態にあり、それらのサイズが半固体処理によって制御される平衡複合材料を作り出すことによって最良の特性が達成されているので、ＡＭ工程は、典型的には、ＢＭＧＭＣからの物体の製造には使用されてこなかった。付加製造では、急速な加熱及び冷却工程のために半固体処理を行う方法がない。多くの実施形態では、ＢＭＧＭＣ材料及びそれから作られる物の両方を形成するために、付加製造工程が使用される。このような実施形態の模式図を図１５Ａ及び１５Ｂに示す。図示のように、多くの実施形態では、まず、金属付加製造工程を利用する粉末と共に使用するのに適したＢＭＧ粉末が選択される。多くの実施形態では、対象となる金属付加製造工程を利用する粉末は、粉末床溶融結合、直接金属レーザー焼結、指向性エネルギー堆積、レーザー直接堆積法、溶射付加製造又は別の粉末利用工程のうちの１つを含むことができる。多くの実施形態において、上記の基準に従って選択されたＢＭＧ粉末は、次に、１つ以上の軟質結晶質粉末と混合される。多くの実施形態において、添加された粉末は、本出願に記載のＢＭＧＭＣ合金の補強（デンドライト）相を形成する。多くの実施形態では、添加される粉末（又は複数種類の粉末）は、結晶質金属粉末、アモルファス金属粉末及びそれらの任意の組み合わせのリストから選択される（この工程は、図１５Ａに要約される）。いったんＢＭＧＭＣ材料が成形されると、例えば粉末床溶融結合、直接金属レーザー焼結、指向性エネルギー堆積、レーザー直接堆積法、溶射付加製又は他の粉末利用工程等の付加製造工程を用いて層毎に堆積することができる（この工程は図１５Ｂに要約されている）。
【００６１】
本出願の方法に従って選択された粉末供給原料からのＢＭＧＭＣ部品の製造のためのパラメータは、適切な合金微細構造、したがって補強された靭性及び延性を確実にするために、本明細書に記載された方法に従って調整されることが理解されるだろう。多くのそのような実施形態では、付加製造の立ち上げの熱源は、感熱性ＢＭＧ粉末の適切な加熱／溶融に適応するように調整される。したがって、いくつかの実施形態では、本出願の付加製造工程は、結晶質粉末介在物の溶融温度と比較して、ＢＭＧのより低い溶融温度を利用し、他の実施形態では、本工程は、レーザー加熱源と結びついた差を利用するために、加熱手段のより急速な掃引を使用する。さらに、多くの実施形態では、付加製造工程の熱源は、溶融後に固化すると、ＢＭＧ粉末が２％未満の気孔率を有する固体複合マトリックスを形成することを確実にするように調整してもよい。ＢＭＧは、製造後に気孔率を除去するために熱処理することができないので（アモルファス相の熱感受性のため）、本出願の３ＤプリントＢＭＧＭＣの全体的な靭性にとって、製造工程中にそれらの全体の密度を維持することが非常に重要である。多くの実施形態では、堆積されたＢＭＧＭＣ層の各層の厚さは、２５０μｍ未満であって、そのとき各層は、１００Ｋ／ｓよりも速く冷却され、いくつかの実施形態では、１，０００Ｋ／ｓよりも速く冷却される（図１５Ｂ）。補強相の存在は、空洞化を防止するために、溶融した溶融物を濡らすための界面を提供することによって、プリントによるより高密度の部品の形成を実際に助けることができる。粒子はまた、マトリックスから離れて冷却する間に熱を蓄積することによって、固化時の溶融ＢＭＧマトリックスの冷却速度を助け、ガラスをより容易に形成することを可能にすることができる。これは、ガラス相とは対照的に、結晶相の熱伝導率及び熱容量が高いためである。
【００６２】
さらに、多くの実施形態では、本出願の付加製造方法は、介在物の結晶粒子が複合材料のＢＭＧマトリックス全体に均一に分散されることを確実にする。多くの実施形態では、添加剤補強粉末の粒子は、プリント工程中にＢＭＧマトリックス中に完全に溶解しないが、それらのプリント前の体積の少なくとも９０％を保持する。ＢＭＧ合金は、典型的には、結晶質合金よりもはるかに低い溶融温度を有するので、ＢＭＧは、補強粉末を有意に溶融することなく溶融され得る。しかしながら、レーザーを使用した３Ｄプリントシステムに基づく多くの実施形態では、部品の１つの層上におけるレーザーの複数の通り道を使用して、ＢＭＧマトリックスを強化することができ、同時に、最適な特性が達成されるまで補強粉末を部分的に溶解することもできる。他の実施形態では、異なる加熱方法を使用して、ＢＭＧ粉末を優先的に溶融させて、補強デンドライト粉末をわずかに／部分的に溶融させることができる。したがって、本出願の実施形態によれば、混合された粉末の供給原料から系外（ｅｘ  ｓｉｔｕ）で付加的に製造されたＢＭＧＭＣ合金は、その場（ｉｎ  ｓｉｔｕ）で形成されたＢＭＧＭＣの高い靭性及び延性を達成し、ＢＭＧマトリックスは、合金の強度の要因であって、一方、補強結晶質介在物（すなわち、第２の相）は、マトリックスに由来する亀裂伝播を抑制することにより補強機構を提供する。したがって、多くの実施形態では、上述のように、本出願のＢＭＧＭＣが、粒子介在物の間の領域における亀裂形成を防止するのに十分に強靭なＢＭＧマトリックスと、マトリックス亀裂が発生した場合に亀裂伝播をブロックするのに十分な介在物濃度とを有することも同様に重要である。
【００６３】
本出願の付加的な製造方法は、本出願のＢＭＧＭＣ合金においてデンドライト介在物相とマトリックス相との間に強力な界面が存在することを確実にする。より具体的には、多くの実施形態では、介在物の各々とＢＭＧマトリックスとの間の界面領域の靭性が十分に高く、発生する亀裂が粒子相の縁部を変形させることなく横切るのを防止することを保証するために予防措置がとられる（その開示は参考文献として本明細書に援用される、Ｒｉｔｃｈｉｅ、Ｈｏｆｍａｎｎ、Ａｐｐｌｉｅｄ  Ｐｈｙｓｉｃｓ  Ｌｅｔｔｅｒｓ  ２００９に記載されているように）。例えば、多くの実施形態では、付加製造工程中にＢＭＧ粉末粒子から脆い酸化物層（典型的にはＢＭＧ表面上に形成される）の厚みを取り除くか又は少なくとも部分的に減少させるための予防措置がとられる。この目的のために、多くの実施形態では、ＢＭＧ粉末粒子は、表面不動態化酸化物層を溶解するために、付加製造工程中に部分的に溶融され、したがって、十分に強靭なマトリックス-デンドライト界面及び全体的に補強された材料靭性を保証する。対照的に、ＢＭＧ表面酸化物を少なくとも部分的に溶解しないと、マトリックスに由来する亀裂が脆い酸化物マトリックス-デンドライト界面の経路を介してデンドライト介在物の減衰効果を逃れることができるので、全体的な材料靭性が失われることになるだろう。さらに、多くの実施形態では、製造中にマトリックス中に溶解した少量の表面酸化物及びデンドライト成分が、固化ＢＭＧマトリックスの靭性又はガラス形成を損なわないように、元の粉末選択工程は、補強相とマトリックス相との間の化学的適合性を保証する。
【００６４】
他の実施形態では、粒子は、工程中にＢＭＧマトリックス中に部分的に溶解したときに、マトリックスに添加された余分な金属がそのガラス形成能力に有害な影響を及ぼさず、実際にそれを補強することができるように設計される。これは、そのガラス形成を最適化する元素がわずかに枯渇したＢＭＧ粉末を作製し、次いで、これらの元素を、補強粒子を既知の程度まで部分的に溶解することによって戻すことで達成することができる。さらなる実施形態では、補強粒子を部分的に溶解することにより、固化時にマトリックス中に小さなデンドライトを生成することができ、これにより、追加の補強相を提供することができる。次いで、最終的なプリント複合材料は、固化中にガラスから相分離したガラスマトリックス、大きな補強粒子及び小さなデンドライトを含むことができる。
【００６５】
実施形態による方法を使用して、バルク金属ガラスマトリックス複合材料をプリントすることができる。このような実施形態では、少なくとも１つの追加の金属組成物の体積分率は、固化バルク金属ガラスマトリックス複合材料全体にわたって変化させることができる。最終部品は、正味寸法に形成されてもよいし、その表面を滑らかにするために機械加工又は仕上げ加工されてもよい。層ごとの堆積は、他の金属ガラスに適用されてもよいが、いくつかの実施形態では、結晶質金属表面に適用されてもよい。本方法は、例えば、腕時計、宝飾品、電子ケース、構造部品、歯車、及び運動ラウンドを含む、任意の適切な物を形成するために使用されてもよい。
【００６６】
（例示的な実施形態）
以下の実施例は、当業者に対して、本発明を作り、また利用する方法の、完全な開示及び説明を与えるために提示され、また本発明者らが考えているその発明の範囲を限定するものではなく、また以下の実施例は、実施した全ての又は唯一の実施した実験のみを提示しているものでもない。使用した数値（例えば、量、温度等）に関する正確性を確認する努力をなされたが、いくつかの実験誤差及びずれを考慮すべきである。特に断らない限り、部は重量部であって、分子量は重量平均分子量であって、温度は摂氏度であって、圧力は大気圧又はその近傍である。
【００６７】
（実施例１）
（Ｚｒ系ＢＭＧ合金の機械的性質の改善）
一体構造のＢＭＧを与えるＺｒ５２．５Ｔｉ５Ｃｕ１７．９Ｎｉ１４．６Ａｌ１０を用いた付加製造（ＳＬＭによる）の実例は、ＬｉらによってＭａｔｅｒｉａｌｓ  ａｎｄ  Ｄｓｉｇｎ１１２（２０１６）２１７-２２６において報告されており、その記載は、本明細書中で参考文献として援用される。Ｌｉらによって付随して報告された圧縮試験からのデータは、付加製造により得られたＢＭＧ部品が脆いことを示している。しかしながら、Ｌｉが使用するＺｉ系合金は、Ｂｅを含有しない良好なガラス形成体であって、図１４（ａ）の表に示したものと同様の組成物を有するため、本出願の付加製造方法に適した合金である。したがって、多くの実施形態において、本出願の方法によれば、Ｚｒ５２．５Ｔｉ５Ｃｕ１７．９Ｎｉ１４．６Ａｌ１０から製造された部品の可塑性、したがって靭性を、３Ｄプリント中に補強デンドライト相をその場（ｉｎ  ｓｉｔｕ）又は系外（ｅｘ  ｓｉｔｕ）で加えることによって大幅に改善することができる。
【００６８】
（実施例２）
（Ｆｅ系ＢＭＧ合金の機械的性質の改善）
実施例１と同様に、安価な一体構造のＢＭＧ部品は、Ｆｅ系のＢＭＧ合金から（選択的レーザー溶融によっても）、これまでにも、Ｆｅ７４Ｍｏ４Ｐ１０Ｃ７．５Ｂ２．５Ｓｉ２などが付加的に製造されており、例えばＳｉｍｏｎ  Ｐａｕｌｙ，ｅｔ  ａｌ．，Ｍａｔｅｒｉａｌｓ  Ｔｏｄａｙ，Ｖｏｌ．１６，Ｎｕｍｂｅｒｓ１／２，（２０１３），ｐ．３７−４１；及びＨｙｏ  Ｙｕｎ  Ｊｕｎｇ，ｅｔ  ａｌ．，Ｍａｔｅｒｉａｌｓ＆Ｄｅｓｉｇｎ，Ｖｏｌ．８６（２０１５），ｐ．７０３−７０８．等によって報告されており、これらの開示は、参考文献として本明細書に援用されるが、これらの部品は、一体構造のＢＭＧから予想されるように、脆いことが証明された。しかしながら、多くの実施形態では、Ｆｅ７４Ｍｏ４Ｐ１０Ｃ７．５Ｂ２．５Ｓｉ２または類似の合金の破壊靭性及び延性は、本出願の方法に従って、３Ｄプリント中に補強デンドライト相をその場（ｉｎ  ｓｉｔｕ）または系外（ｅｘ  ｓｉｔｕ）で付加することによって改善することができる。
【００６９】
（均等論）
本発明のこの説明は、例示及び説明の目的で提示されている。網羅的であること又は本発明を記載された正確な形態に限定することは意図されておらず、上記の教示に照らして多くの修正及び変形が可能である。実施形態は、本発明の原理及びその実用的な用途を最も良く説明するために選択され、説明した。この説明により、当業者は、様々な実施形態において、特定の用途に適した様々な修正を加えて、本発明を最良に利用し、実施することができる。本発明の範囲は、以下の特許請求の範囲によって定義される。
【図１】
2020522616.tif 000003
【図２】
2020522616.tif 000004
【図３】
2020522616.tif 000005
【図４】
2020522616.tif 000006
【図５−１】
2020522616.tif 000007
【図５−２】
2020522616.tif 000008
【図５−３】
2020522616.tif 000009
【図５−４】
2020522616.tif 000010
【図５−５】
2020522616.tif 000011
【図６−１】
2020522616.tif 000012
【図６−２】
2020522616.tif 000013
【図７】
2020522616.tif 000014
【図８】
2020522616.tif 000015
【図９】
2020522616.tif 000016
【図１０Ａ】
2020522616.tif 000017
【図１０Ｂ】
2020522616.tif 000018
【図１１】
2020522616.tif 000019
【図１２】
2020522616.tif 000020
【図１３】
2020522616.tif 000021
【図１４Ａ】
2020522616.tif 000022
【図１４Ｂ】
2020522616.tif 000023
【図１４Ｃ】
2020522616.tif 000024
【図１５】
2020522616.tif 000025
【国際調査報告】
2020522616.tif 000026
2020522616.tif 000027